(57)【要約】【課題】エアギャップのコントロールを厳密に行わなくても、膜の透水性能を略一定に保つことができ、しかも十分な機械的強度の中空糸多孔質膜が得られる中空糸多孔質膜の製造方法、並びにその方法で得られた中空糸多孔質膜を提供する。【解決手段】有機化されたクレイを含有し、ポリフッ化ビニリデン系樹脂を貧溶媒に加熱溶解した製膜原液を、芯液と共に二重管ノズルから吐出しながら、空間を通過後に、相分離温度以下の冷却浴で凝固させる中空糸多孔質膜の製造方法。【選択図】図１
2006051419.tif 000002
【特許請求の範囲】
【請求項１】
有機化されたクレイを含有し、ポリフッ化ビニリデン系樹脂を貧溶媒に加熱溶解した製膜原液を、芯液と共に二重管ノズルから吐出しながら、空間を通過後に、相分離温度以下の冷却浴で凝固させる中空糸多孔質膜の製造方法。
【請求項２】
前記空間を通過する際の時間（エアギャップ／紡速）が、０．０１〜２．００秒である請求項１記載の中空糸多孔質膜の製造方法。
【請求項３】
前記製膜原液は、ポリフッ化ビニリデン系樹脂を１０〜６０重量％含有するものである請求項１又は２に記載の中空糸多孔質膜の製造方法。
【請求項４】
ポリフッ化ビニリデン系樹脂１００重量部に対して有機化された有機化クレイ１〜２５重量部が分散してなる中空糸多孔質膜であって、不定形な樹脂相が三次元的に連続しつつその間に不定形な空隙を有する微細構造が熱誘起相分離法によって形成されている中空糸多孔質膜。
【請求項５】
前記有機化クレイがアルキレンオキシド化合物で有機化されたものである請求項４に記載の中空糸多孔質膜。
【発明の詳細な説明】
【技術分野】
【０００１】
本発明は、熱誘起相分離法（ＴＩＰＳ法）によってポリフッ化ビニリデン系樹脂の中空糸多孔質膜を製造する中空糸多孔質膜の製造方法、並びにその製造方法によって得られる中空糸多孔質膜に関する。
【背景技術】
【０００２】
従来より、精密濾過膜や限界濾過膜などの分離膜は、用水製造、排水処理、河川および湖水の浄水等をはじめとして様々な方面で利用されている。そして、水事情問題を抱える中国や中東地域を中心にその需要、市場は急増加傾向にある。しかし、透過水の殺菌や膜のバイオファウリング防止の目的で、膜モジュールに薬剤を投入する場合があり、これに対する膜の耐久性を要求されている。
【０００３】
そのため、近年では耐薬品性に優れる素材としてポリフッ化ビニリデン（ＰＶＤＦ）系樹脂の分離膜の開発が注目されている。ＰＶＤＦ分離膜の製造方法としては、ＰＶＤＦ系樹脂を良溶媒に溶解して原料溶液を調製し、これを水などのＰＶＤＦ系樹脂の非溶媒を含む液体に浸漬して、ゲル化させる非溶媒相分離法により多孔質膜を形成する湿式製造法が知られている。
【０００４】
しかし、この製膜方法では、膜構造中にマクロボイドを形成しやすく、機械的強度の点で問題がある。また、製膜工程において製膜条件因子が多く、製膜工程において膜構造や膜性能の制御が難しく、再現性も貧しいといった欠点がある。
【０００５】
また、ポリフッ化ビニリデン系樹脂に無機微粒子と有機液状体を溶融混練し、ポリフッ化ビニリデン系樹脂の融点以上の温度から冷却固化し、その後有機液状体と無機微粒子を抽出することにより多孔質構造を形成する溶融抽出法が知られている（例えば、特許文献１参照）。この溶融抽出法の場合では、マクロボイドを形成せず、比較的均質で高強度の膜が得られるものの、無機微粒子の分散性が悪いとピンホールのような欠陥を生じる可能性がある。さらに、溶融抽出法は、製造コストが極めて高くなるといった欠点を有している製造方法である。
【０００６】
一方、相分離機構を熱によって引き起こす熱誘起相分離法（ＴＩＰＳ法）が試みられているが、ポリフッ化ビニリデンは、結晶性が高く、相分離過程において相分離と共に結晶化が起き、粗大な球状結晶が部分的に繋がった構造となり、湿式製膜法に比較して、逆に強度が低くなってしまうという現象が発生していた。そこで、球状結晶の粗大化を抑制するために、ポリフッ化ビニリデンと希釈剤との混練り温度を均一な混合温度より僅かに低く設定された特定の温度範囲から冷却する事で、球状結晶の粗大化を抑制し、機械強度の優れた網目構造の多孔質膜を得る方法が提案されている（例えば、特許文献２参照）。
【０００７】
しかしながら、この方法では球状結晶の発生を抑制し、網目構造を形成するためにあえて低温で溶融・混練りしているため、溶融粘度が高くなり、押し出し機によっても粘度を下げるためにポリマー粘度を下げる必要が生じたり、多孔質膜構造の形態が溶融温度に対し敏感に影響されるため、温度制御精度が高度に要求される。
【０００８】
他方、熱誘起相分離法におけるエアギャップ（原料溶液の吐出部と冷却媒体との物理的距離又は時間的間隔）は、製膜工程の重要な操作因子の一つである。ポリプロピレンやポリエチレンなどのポリオレフィンの場合では、エアギャップが長くするほど溶媒蒸発のため、スキン層ができやすく、透水量が劇的に減少する。逆に、ＰＶＤＦの場合では、エアギャップを長くすることによって、膜表面で孔径サイズが大きく、透水量が増加する傾向がある。いずれの場合も、膜構造に及ぼすエアギャップの影響が大きく、製膜工程においてエアギャップの影響を少なくするための工夫が必要となる。
【特許文献１】特許第２８９９９０３号公報
【特許文献２】特開平１１−３１９５２２号公報
【発明の開示】
【発明が解決しようとする課題】
【０００９】
そこで、本発明の目的は、エアギャップのコントロールを厳密に行わなくても、膜の透水性能を略一定に保つことができ、しかも十分な機械的強度の中空糸多孔質膜が得られる中空糸多孔質膜の製造方法、並びにその方法で得られた中空糸多孔質膜を提供することにある。
【課題を解決するための手段】
【００１０】
本発明者らは、上記目的を達成すべく、ポリフッ化ビニリデン系樹脂からなる中空糸多孔質膜のエアギャップ制御について鋭意研究したところ、熱誘起相分離法で製膜する際の製膜原液に有機化クレイを分散させることで、上記目的が達成できることを見出し、本発明を完成するに至った。
【００１１】
即ち、本発明の中空糸多孔質膜の製造方法は、有機化されたクレイを含有し、ポリフッ化ビニリデン系樹脂を貧溶媒に加熱溶解した製膜原液を、芯液と共に二重管ノズルから吐出しながら、空間を通過後に、相分離温度以下の冷却浴で凝固させることを特徴とする。
【００１２】
本発明の中空糸多孔質膜の製造方法によると、次のような作用効果が得られる。通常、ポリフッ化ビニリデン系樹脂の溶液を相分離温度以下の冷却浴に吐出し凝固させると、球状構造を有する中空糸膜が基本的に得られる。エアギャップの変化によって、球晶の構造が異なり、膜性能が変化することになる。エアギャップを長くすることによって、球晶が粗大化となり、膜透水量が大きくなり、分離性能が落ちる可能性がある。本発明は、溶解した製膜原液中に均一に有機化クレイを分散させることで、相分離温度以上から冷却しても、球晶の形成および成長を抑制し、不定形な樹脂相が三次元的に連続しつつその間に不定形な空隙を有する微細構造の形成が可能となったため、エアギャップの制御を厳密に行わなくても、一定の透水性能を有する中空糸膜が得られる。しかも、連続する空隙と連続する樹脂相によって、十分な機械的強度や透過性能が得られる。また、親水性化合物で有機化された有機化クレイを用いることで、親水性が改善されたポリフッ化ビニリデン系樹脂の中空糸多孔質膜を得ることができる。
【００１３】
上記において、前記空間を通過する際の時間（エアギャップ／紡速）が、０．０１〜２．００秒であることが好ましい。紡速は、通常一定であるため、このように広範囲な時間の範囲でエアギャップを設定することができ、安定した機械的強度や透過性能を実現できる。
【００１４】
また、前記製膜原液は、ポリフッ化ビニリデン系樹脂を１０〜６０重量％含有するものであることが好ましい。樹脂濃度がこの範囲であると、十分な多孔度や機械的強度が得られ易く、また製膜原液の調製が容易で製膜原液の濃度も紡糸に適するものとなる。
【００１５】
一方、本発明の中空糸多孔質膜は、ポリフッ化ビニリデン系樹脂１００重量部に対して親水性化合物で有機化された有機化クレイ１〜２５重量部が分散してなる中空糸多孔質膜であって、不定形な樹脂相が三次元的に連続しつつその間に不定形な空隙を有する微細構造が熱誘起相分離法によって形成されていることを特徴とする。本発明では、熱誘起相分離法で製膜した多孔質膜の特徴である上記微細構造を有することにより、十分な機械的強度や安定した透過性能を得ることができる。
【００１６】
また、前記有機化クレイが無機層状珪酸塩をアルキレンオキシド化合物で有機化したものであることが好ましい。このような有機化クレイは、親水性化合物で有機化されているため、親水性が改善された多孔質膜が得られる。また、熱誘起相分離法で製膜する際に、前記有機化クレイが結晶化の際の核として適度な分散性や粒度を有するため、エアギャップの影響を最小限に留めることができ、不定形な樹脂相が三次元的に連続しつつその間に不定形な空隙を有する微細構造がより確実に得られるようになる。
【発明を実施するための最良の形態】
【００１７】
以下、本発明の実施の形態について説明する。まず、本発明における有機化クレイの分散機構について述べる。複合材料中に補強分子を分散させる際、仮に分子のサイズ（ナノメートルオーダー）で分散させ、界面相互作用を増大させることができれば、材料の力学的特性の著しい向上あるいは予期せぬ新しい性質が現れることが期待される。現在までに報告されているポリマー系ナノコンポジットの特徴としては、比重は元のポリマーとほとんど変わらないが、機械的及び熱的性質が向上し、また、難燃性、ガスバリア性、透明性などの機能的性質も発現することが知られており、しかも材料は既存の物質のみで比較的容易に製造できるという利点がある。
【００１８】
本発明らは、上記課題を解決する為この技術を利用し、無機層状珪酸塩を親水性アルキレンオキシド等で修飾することにより有機化クレイを作成し、これを前述の高い機能性を持つ疎水性ポリマーにナノレベルで分散させることにより、材料の様々な特性を保持したまま、多孔質膜の親水性を向上できることを見出した。
【００１９】
本発明者らは、最も簡単な手法として、ポリフッ化ビニリデン系樹脂を貧溶媒に相分離温度以上に加熱溶解させた製膜原液を二重管ノズルから吐出し、エアギャップを通過させて相分離温度以下の冷却浴で凝固させることにおいて、その製膜原液中に有機化クレイを分散させることで、ナノコンポジット化した親水化中空糸多孔質膜を得ることができた。
【００２０】
即ち、本発明の製造方法は、有機化されたクレイを含有し、ポリフッ化ビニリデン系樹脂を貧溶媒に加熱溶解した製膜原液を、芯液と共に二重管ノズルから吐出しながら、空間を通過後に、相分離温度以下の冷却浴で凝固させるものである。
【００２１】
用いられる有機化クレイは、市販品を使用したり、イオン交換法などで得ることができる。具体的には、例えば、Ｎａ−モンモリロナイトなどのクレイを温水に攪拌・分散させる一方で、親水性基を有するアミン化合物を塩酸などと反応させて得られた親水性化合物（オニウムイオン等）の溶液を、先の分散液中に加えることで、親水性化合物で有機化された有機化クレイを得ることができる。
【００２２】
クレイ（粘土鉱物）とは、層状構造を持つ珪酸塩鉱物等であり、多数のシート（あるものは珪酸で構成された四面体シート、あるものはＡｌやＭｇなどを含む八面体シートである。）が積層された層状構造を有する物質である。このシートによる層状構造やシートを構成する元素の種類等は個々のクレイによって様々である。
【００２３】
有機化されるクレイの具体例としては、例えば、モンモリロナイト、サポナイト、ヘクトライト、バイデライト、スティブンサイト、ノントロナイトなどのスメクタイト系粘土鉱物、バーミキュライト、ハロイサイト、又は膨潤性マイカなどが挙げられる。これらは、天然のものでも、合成されたものでもよい。中でも、無機層状珪酸塩が好ましい。
【００２４】
上記のクレイの有機化には親水性化合物を使用することが好ましい。親水性化合物としては、クレイとイオン結合（イオン交換）するものが好ましく、親水性基を有するアンモニウムイオンやホスホニウムイオンなどの有機オニウムイオンが好ましい。親水性基としては、オキシメチレン基、オキシエチレン基、オキシプロピレン基などのオキシアルキレン基、などが好ましい。具体的には、有機オニウムイオンとして、例えば、ヘキシルアンモニウムイオン、オクチルアンモニウムイオン、等を用いることができる。
【００２５】
有機化クレイの粒子の大きさとしては、ＳＥＭやＴＥＭで測定する平均粒径として０．０１〜０．３μｍが好ましく、０．０３〜０．１μｍがより好ましい。有機化クレイが０．０１μｍより小さいと、結晶核としてのクレイの脱落が生じる可能性があり、０．３μｍより大きいと、結晶核としてのクレイが均一に分散せず、孔をふさぐ可能性がある。
【００２６】
また、ポリフッ化ビニリデン系樹脂としては、ポリフッ化ビニリデンの他、フッ化ビニリデンを共重合成分として含む共重合体や、ポリフッ化ビニリデンを混合成分として含むブレンド体が挙げられる。その他の成分としては、例えばフッ化ビニル、四フッ化エチレン、六フッ化プロピレンなどの含フッ素モノマーやその重合体成分、その他、エチレン、プロピレンなどのビニル系モノマーやその重合体成分が挙げられる。ポリフッ化ビニリデン系樹脂の重量平均分子量は、製膜性や得られる多孔質膜の強度などの観点から１０万〜２００万が好ましい。
【００２７】
有機クレイは、ポリフッ化ビニリデン系樹脂１００重量部に対して、１〜２５重量部使用されるが、好ましくは３〜２０重量部である。１重量部未満では、結晶核としての量が不十分となり球晶構造になる傾向があり、エアギャップの影響が起き易くなる。２５重量部を越えると粘度の上昇が大きく製膜性に不利となると共に、結晶核としての量が多くなりすぎて網目構造が密となり透過流速（フラックス）が低下する傾向がある。
【００２８】
また、親水性化合物で有機化された有機化クレイは、下記に示す貧溶媒に対する分散性が２４時間静置しても沈殿が生じず良好であることが好ましく、本発明では、親水基と分散性を両立した有機化クレイを選択するのが好ましい。
【００２９】
本発明では、ポリフッ化ビニリデン系樹脂を貧溶媒に加熱溶解させた製膜原液に有機化クレイを分散させるが、貧溶媒に有機化クレイを分散させた後に、樹脂を加熱溶解させる方法が、分散性を高める上で有効である。有機化クレイを分散させる方法としては、超音波分散、振動分散などが好ましい。樹脂の加熱溶解には、各種の混練装置が使用できる。
【００３０】
本発明に用いられる貧溶媒は、冷却によりポリフッ化ビニリデン系樹脂の析出やゲル化が可能なものであればよい。具体的には、フタル酸ジメチル、フタル酸ジエチル、フタル酸ジブチル、フタル酸ジオクチル等のフタル酸エステル類の他、安息香酸エステル類、セバシン酸エステル類、アジピン酸エステル類、トリメリト酸エステル類、リン酸エステル類及びケトン類の１種以上が挙げられる。また、この単一溶媒または混合溶媒にアセトン、テトラヒドロフラン、メチルエチルケトン、ジメチルホルムアミド、ジメチルアセトアミド、ジメチルスルホキシド、Ｎ−メチルピロリドン等の良溶媒あるいは水等の非溶媒を混合して、多孔質膜形成可能な溶媒になる程度に溶解性を調節した混合溶媒も使用可能である。
【００３１】
製膜原液中の樹脂濃度は、通常１０〜６０重量％が好ましく、２０〜４０重量％がより好ましい。６０重量％を越えるときは、製膜原液の粘度が高すぎ製膜が困難になり、また多孔質膜の多孔度が低くなる傾向がある。一方、１０重量％より少ないと、得られる多孔質膜の機械的強度が乏しくなる傾向がある。
【００３２】
また、溶解・分散の際の加熱温度は、ポリフッ化ビニリデン系樹脂が貧溶媒との混合状態で溶融する温度以上で、さらにポリフッ化ビニリデン系樹脂が熱分解する温度以下であればよい。好ましくは、製膜原液の冷却前の温度が１３５℃以上であり、より好ましくは１４０℃以上でポリフッ化ビニリデン系樹脂の熱分解温度未満である。
【００３３】
本発明では、製膜原液に対して、必要に応じ、酸化防止剤、紫外線吸収剤、滑剤、アンチブロッキング剤などの各種添加剤を本発明の目的を損なわない範囲で添加することができる。
【００３４】
本発明では、上記のような製膜原液を、芯液と共に二重管ノズルから吐出するが、かかる芯液としては、高沸点（好ましくは沸点が製膜原液の温度以上）の溶剤であれば何れのものも使用することができる。具体的には、上記の貧溶媒として例示したものや、加熱によってもポリフッ化ビニリデン系樹脂を溶解しない非溶媒が挙げられ、両者の混合溶剤系なども使用可能である。
【００３５】
また、吐出する際の芯液の温度は、相分離温度以上でポリフッ化ビニリデン系樹脂の熱分解温度未満であることが好ましいが、製膜原液の温度±１０℃の範囲内がより好ましい。
【００３６】
本発明では、このような製膜原液を二重管ノズルから吐出し、空間（エアギャップ）を通過させて相分離温度以下の冷却浴などで冷却されることにより相分離させて凝固させることによってポリフッ化ビニリデン系樹脂の中空糸多孔質膜を得る。
【００３７】
製膜工程においてエアギャップは３〜５００ｍｍが好ましく、５〜２００ｍｍがより好ましい。また、空間を通過する際の時間（エアギャップ／紡速）が、０．０１〜２．００秒であることが好ましい。一方、冷却温度は−５〜６０℃が好ましく、０〜４０℃がより好ましい。
【００３８】
冷却液としては、水などの非溶媒の他、フタル酸エステル類、安息香酸エステル類、セバシン酸エステル類、アジピン酸エステル類、トリメリト酸エステル類、リン酸エステル類、ケトン類などの貧溶媒や、貧溶媒と非溶媒との混合液を使用することも可能である。
【００３９】
その後、貧溶媒をアルコール類やアセトンなどによって洗浄し、貧溶媒を除去するのが好ましい。その後、必要に応じて多孔質膜を乾燥せる。乾燥方法には、加熱乾燥、熱風による乾燥、加熱ロールに接触させる等の方法が挙げられる。
【００４０】
本発明の中空糸多孔質膜は以上のような製造方法によって好適に得られるものであり、ポリフッ化ビニリデン系樹脂１００重量部に対して親水性化合物で有機化された有機化クレイ１〜２５重量部が分散してなる中空糸多孔質膜であって、不定形な樹脂相が三次元的に連続しつつその間に不定形な空隙を有する微細構造が熱誘起相分離法によって形成されている。かかる中空糸多孔質膜は、エアギャップの制御を厳密に行わなくとも、一定のフラックスが得られる。
【００４１】
本発明の中空糸多孔質膜は、走査型電子顕微鏡（SEM）観察により測定される平均孔径が０．１〜８μｍ、特に０．２〜３μｍであることが好ましい。また、密度から求められる空孔率が５０〜９０％、特に６０〜８０％であることか好ましい。
【００４２】
本発明の中空糸多孔質膜は、食品工業におけるアルコー飲料や果汁飲料等の除菌・除濁・除蛋白質、半導体製造工業における超純水の製造、医薬品工業における無菌水の製造・各種工業排水、ビル等の建築物排水、下水の除濁、河川水、かん水、海水の逆浸透法による脱塩の前処理などに用いることができ、機械的強度に優れる精密濾過または限外濾過用の多孔質中空糸分離膜を提供できる。
【実施例】
【００４３】
以下、本発明の構成と効果を具体的に示す実施例等について説明する。なお、実施例等における評価項目は下記のようにして測定を行った。
【００４４】
（透水特性）
中空糸多孔質膜の内面側より純水を加圧（０．１ＭＰａ）して通水し、外面側へ透過してくる一定時間当たりの水の量を計量した。
【００４５】
（中空糸膜の引張強度・伸度）
島津製作所製オートグラフを用いて、湿潤状態の５０ｍｍ長の膜を引張速度１００ｍｍ／分の条件にて延伸し、破断した時の強度と伸びを測定した。
【００４６】
（構造観察）
多孔質膜の表面および断面の走査型電子顕微鏡（ＳＥＭ）写真より測定した。
【００４７】
（実施例１）
ポリマーとしてポリフッ化ビニリデン（ソルベイ社製、ＳＯＬＥＦ６０２０）、ポリマー溶液用の貧溶媒としてフタル酸ジエチル、添加剤として無機層状珪酸塩をアルキレンオキシド化合物で有機化した有機化クレイ（コープケミカル社製ＳＰＮ）を用いて製膜原液を調製した。また、前記貧溶媒を中空糸形成芯液として用いた。前記の有機化クレイの１．４重量部（ポリフッ化ビニリデン系樹脂１００重量部に対して親水性化合物で有機化されたクレイ５重量部）を、７０．６重量部のフタル酸ジエチルに添加し、超音波を付与しながら攪拌翼により３０００ｒｐｍ、室温で４時間攪拌して分散させた。次いで、前記のポリフッ化ビニリデンを２８重量部加え、１８０℃、２０分、７０ｒｐｍで混練りしてポリマー溶液が得られた。
【００４８】
このポリマー溶液を二重管ノズルの外側から吐出し、同時に中空糸形成芯液を二重管ノズルの内側に流した。５ｍｍのエアギャップを通過させて５℃の水よりなる冷却浴で固化して巻取りした。ここで、紡速は０．２５２ｍ／秒であった。紡速に対するエアギャップの比率は、０．０２ｍ／（ｍ／秒）であった。得られた中空糸膜をエタノールで溶媒を抽出した。得られた中空糸膜の物性は、透水量２８０Ｌ／ｍ２／ｈ／ａｔｍ、膜厚１１３μｍ、引っ張り強度８４ｋｇｆ／ｃｍ２、伸び率２９３％であった。
【００４９】
（実施例２）
製膜条件においてエアギャップを２０ｍｍとしたこと以外は実施例１と同様の方法で中空糸多孔質膜を得た。ここで紡速に対するエアギャップの比率は０．０７９ｍ／（ｍ／秒）であった。得られた中空糸膜の物性は、透水量２８５Ｌ／ｍ２／ｈ／ａｔｍ、膜厚１２１μｍ、引っ張り強度７４ｋｇｆ／ｃｍ２、伸び率３３９％であった。
【００５０】
（実施例３）
製膜条件においてエアギャップを４０ｍｍとしたこと以外は実施例１と同様の方法で中空糸多孔質膜を得た。ここで紡速に対するエアギャップの比率は０．１５９ｍ／（ｍ／秒）であった。得られた中空糸膜の物性は、透水量２９７Ｌ／ｍ２／ｈ／ａｔｍ、膜厚１１３μｍ、引っ張り強度８１ｋｇｆ／ｃｍ２、伸び率３３２％であった。
【００５１】
（実施例４）
製膜条件においてエアギャップを６０ｍｍとしたこと以外は実施例１と同様の方法で中空糸多孔質膜を得た。ここで紡速に対するエアギャップの比率は０．２３８ｍ／（ｍ／秒）であった。得られた中空糸膜の物性は、透水量２８４Ｌ／ｍ２／ｈ／ａｔｍ、膜厚１１３μｍ、引っ張り強度８０ｋｇｆ／ｃｍ２、伸び率３８４％であった。
【００５２】
（実施例５）
製膜条件においてエアギャップを８０ｍｍとしたこと以外は実施例１と同様の方法で中空糸多孔質膜を得た。ここで紡速に対するエアギャップの比率は０．３１７ｍ／（ｍ／秒）であった。得られた中空糸膜の物性は、透水量２９５Ｌ／ｍ２／ｈ／ａｔｍ、膜厚１１３μｍ、引っ張り強度８３ｋｇｆ／ｃｍ２、伸び率４１５％であった。
【００５３】
（実施例６）
製膜条件においてエアギャップを１００ｍｍとしたこと以外は実施例１と同様の方法で中空糸多孔質膜を得た。ここで紡速に対するエアギャップの比率は０．３９７ｍ／（ｍ／秒）であった。得られた中空糸膜の物性は、透水量３０４Ｌ／ｍ２／ｈ／ａｔｍ、膜厚１１３μｍ、引っ張り強度ｋｇｆ／ｃｍ２、伸び率４２５％であった。
【００５４】
（実施例７）
製膜条件においてエアギャップを１２０ｍｍとしたこと以外は実施例１と同様の方法で中空糸多孔質膜を得た。ここで紡速に対するエアギャップの比率は０．４７６ｍ／（ｍ／秒）であった。得られた中空糸膜の物性は、透水量３０８Ｌ／ｍ２／ｈ／ａｔｍ、膜厚１１３μｍ、引っ張り強度７８ｋｇｆ／ｃｍ２、伸び率３９７％であった。
【００５５】
（実施例８）
製膜条件においてエアギャップを１４０ｍｍとしたこと以外は実施例１と同様の方法で中空糸多孔質膜を得た。ここで紡速に対するエアギャップの比率は０．５５６ｍ／（ｍ／秒）であった。得られた中空糸膜の物性は、透水量２９７Ｌ／ｍ２／ｈ／ａｔｍ、膜厚１１３μｍ、引っ張り強度７５ｋｇｆ／ｃｍ２、伸び率３６７％であった。
【００５６】
（実施例９）
製膜条件においてエアギャップを１６０ｍｍとしたこと以外は実施例１と同様の方法で中空糸多孔質膜を得た。ここで紡速に対するエアギャップの比率は０．６３５ｍ／（ｍ／秒）であった。得られた中空糸膜の物性は、透水量３２２Ｌ／ｍ２／ｈ／ａｔｍ、膜厚１０５μｍ、引っ張り強度８７ｋｇｆ／ｃｍ２、伸び率３５５％であった。
【００５７】
（実施例１０）
製膜条件においてエアギャップを２００ｍｍとしたこと以外は実施例１と同様の方法で中空糸多孔質膜を得た。ここで紡速に対するエアギャップの比率は０．７９４ｍ／（ｍ／秒）であった。得られた中空糸膜の物性は、透水量３１１Ｌ／ｍ２／ｈ／ａｔｍ、膜厚１０５μｍ、引っ張り強度８８ｋｇｆ／ｃｍ２，伸び率４０９％であった。
【００５８】
（実施例１１）
製膜条件においてエアギャップを２５０ｍｍとしたこと以外は実施例１と同様の方法で中空糸多孔質膜を得た。ここで紡速に対するエアギャップの比率は０．９９２ｍ／（ｍ／秒）であった。得られた中空糸膜の物性は、透水量３３４Ｌ／ｍ２／ｈ／ａｔｍ、膜厚１２９μｍ、引っ張り強度６７ｋｇｆ／ｃｍ２、伸び率４０９％であった。
【００５９】
（実施例１２）
製膜条件においてポリフッ化ビニリデン樹脂を２６重量％、フタル酸ジエチルを７２．７重量％、有機化した有機化クレイを１．３重量％（ポリフッ化ビニリデン系樹脂１００重量部に対して親水性化合物で有機化されたクレイ５重量部）としたこと以外は実施例１と同様の方法で中空糸多孔質膜を得た。得られた中空糸膜の物性は、透水量４０１Ｌ／ｍ２／ｈ／ａｔｍ、膜厚１４７μｍ、引っ張り強度５６ｋｇｆ／ｃｍ２、伸び率２６４％であった。
【００６０】
（実施例１３）
製膜条件においてエアギャップを５０ｍｍとしたこと以外は実施例４と同様の方法で中空糸多孔質膜を得た。ここで紡速に対するエアギャップの比率は０．１９８ｍ／（ｍ／秒）であった。得られた中空糸膜の物性は、透水量４２９Ｌ／ｍ２／ｈ／ａｔｍ、膜厚１２７μｍ、引っ張り強度６９kｇｆ／ｃｍ２、伸び率３０１％であった。
【００６１】
（実施例１４）
製膜条件においてエアギャップを１００ｍｍとしたこと以外は実施例４と同様の方法で中空糸多孔質膜を得た。ここで紡速に対するエアギャップの比率は０．３９７ｍ／（ｍ／秒）であった。得られた中空糸膜の物性は、透水量４０７Ｌ／ｍ２／ｈ／ａｔｍ，膜厚１３７μｍ、引っ張り強度６９ｋｇｆ／ｃｍ２、伸び率４０９％であった。
【００６２】
（比較例１）
製膜条件においてポリフッ化ビニリデン樹脂を２６重量％、フタル酸ジエチルを７４重量％としたこと以外は実施例１と同様の方法で中空糸多孔質膜を得た。得られた中空糸膜の物性は、透水量５１２Ｌ／ｍ２／ｈ／ａｔｍ、膜厚１３５μｍ、引っ張り強度３４ｋｇｆ／ｃｍ２、伸び率８４％であった。
【００６３】
（比較例２）
製膜条件においてエアギャップを５０ｍｍとしたこと以外は比較例１と同様の方法で中空糸多孔質膜を得た。得られた中空糸膜の物性は、透水量７３５Ｌ／ｍ２／ｈ／ａｔｍ，膜厚１３５μｍ、引っ張り強度４３ｋｇｆ／ｃｍ２、伸び率１４３％であった。
【００６４】
（比較例３）
製膜条件においてエアギャップを１００ｍｍとしたこと以外は比較例１と同様の方法で中空糸多孔質膜を得た。得られた中空糸膜の物性は、透水量８１９Ｌ／ｍ２／ｈ／ａｔｍ、膜厚１３５μｍ、引っ張り強度３９ｋｇｆ／ｃｍ２、伸び率１６３％であった。
【００６５】
以上の実施例１〜１４及び比較例１〜３の結果を表１〜表２にまとめた。
【００６６】
【表１】
2006051419.tif 000003
【００６７】
【表２】
2006051419.tif 000004
表１〜表２の結果が示すように、本発明の実施例の中空糸多孔質膜は、エアギャップの影響を受けずに安定した透過性能を示した。一方、有機化クレイを添加しなかった比較例では、膜透過性能がエアギャップの変化によって劇的に変化した。
【００６８】
つまり、図２に示すように、従来の中空糸多孔質膜では、膜断面構造が球晶であり、球晶と球晶の隙間が膜の孔径に相当するが、エアギャップを長くするにつれて、膜表面及び内部（断面）の球晶のサイズ及び多孔度が大きくなり、膜の透過流速が大幅に増加した。これに対して、有機化クレイを添加すると、図１に示すように、エアギャップを変化させても、内部で球晶が殆ど形成されず（膜表面には一部球晶が観察される）、網目構造を有する膜断面の孔のサイズ及び分布は殆ど変化しないことが分かった。このため、本発明では、一定の透過流速が得られ、しかも優れた機械的強度を有するものとなる。このため、本発明の中空糸多孔質膜は、これまで過酷な使用条件を要求される各種水処理の用途などに困難とされていた膜分離法で、有効に使用できるようになる。
【図面の簡単な説明】
【００６９】
【図１】実施例１２、１３、１４で得られた中空糸多孔質膜の表面および断面の走査型電子顕微鏡写真
【図２】比較例１、２、３で得られた中空糸多孔質膜の表面および断面の走査型電子顕微鏡写真
【図３】実施例１〜１１で得られた中空糸多孔質膜の透水量の結果を示すグラフ
【図４】比較例１、２、３で得られた中空糸多孔質膜の透水量の結果を示すグラフ
【図１】
2006051419.tif 000005
【図２】
2006051419.tif 000006
【図３】
2006051419.tif 000007
【図４】
2006051419.tif 000008